(57)【特許請求の範囲】
【請求項１】
式、（ＮＨ2ＳＯ2）mＺの架橋剤と反応させて式、−ＳＯ2Ｇ（式中、Ｇはハロゲン化物であり、ｍ＞１であり、Ｚはポリマー、置換されたまたは置換されていないアルキル、置換されたまたは置換されていないアリール、あるいは置換されたまたは置換されていないヘテロ原子官能基でも良い多価リンカーである。）のペンダントの基を有するポリマーを架橋するステップを含む、架橋ポリマーを製造する方法。
【発明の詳細な説明】
【０００１】
発明の分野
この発明は、ｉ）２つ以上の酸ハロゲン化物基に結合する架橋剤との反応によって、ペンダントの酸ハロゲン化物基を有するポリマーを架橋することにより、あるいはｉｉ）２つ以上のアミド基を結合する架橋剤によって、ペンダントのアミド基を有するポリマーを架橋することにより、イオン伝導性膜（ＩＣＭ）で使用するのに適した架橋ポリマーを製造する方法に関する。架橋剤は好ましくはポリマーに結合して、ポリマーのイオン伝導性能力を高める酸性官能基の役目を果たすイミド基を作り出す。
【０００２】
発明の背景
陽子交換膜燃料電池、電解槽、クロル−アルカリ分離膜、電池などをはじめとする電気化学的装置では、固形電解質としてイオン伝導性膜（ＩＣＭ）を用いることが多い。典型的な電気化学的セルでは、ＩＣＭは陰極および陽極電極に接触して、陽極で形成した陽子などのイオンを陰極に輸送して、電極に接続した外部回路に電子流を流れさせる。ＩＣＭはポリマー電解質を含有しても良い。陽子−または陽イオン−伝導性ＩＣＭは、−ＣＯ2Ｈ、−ＳＯ3Ｈ、あるいは酸性陽子を有するその他の基などの陰イオン性または酸性官能基を有するポリマー電解質を含有しても良い。
【０００３】
テトラフルオロエチレンとペルフルオロビニルエーテルスルホン酸との共重合体からできたＮａｆｉｏｎTM（デラウェア州ウィルミントンのＤｕＰｏｎｔ  Ｃｈｅｍｉｃａｌｓ，Ｉｎｃ．）などの非架橋スルホン化ポリマーをＩＣＭで使用するのが、業界では一般的な方法である。しかし市販のＩＣＭは、燃料電池の性能要求を満たすのに完全に満足のいくものではない。例えばＮａｆｉｏｎTM膜は、低等量で固有の構造弱点を有する。ＮａｆｉｏｎTM膜は、５０μｍ未満の厚さでは概して入手できない。より薄いＮａｆｉｏｎTM膜には強化が必要であり、全体的な厚さを増大させ膜の電気抵抗を増大させるため薄膜の意味がなくなってしまう。より低い等量のＮａｆｉｏｎTM膜によって、より低い電気抵抗を得ることができるが、これらのより低い等量膜はより構造的に弱いので、強化の必要性は回避されない。
【０００４】
Ｂｕｃｈｉらは、Ｊ．Ｅｌｅｃｔｒｏｃｈｅｍ．Ｓｏｃ．，１４２（９）の３０４４（１９９５年９月）で、架橋ポリオレフィン−ポリスチレン共重合体のスルホン化によって製造される陽子交換膜を開示する。ポリマーはジビニルベンゼンの添加により重合中に架橋される。
【０００５】
米国特許第５，４３８，０８２は、二段法二液型架橋剤を使用してスルホン化芳香族ポリエーテルケトンを架橋する方法を開示する。架橋する分子は二官能性であり、アミン官能基および架橋性成分から成る。架橋剤はそのアミン官能基によってポリマー上の塩化スルホニルに付着し、加水分解的に不安定な基かもしれないスルホニルアミドを形成する。この操作は、イオン伝導性スルホン酸官能基を消費する。変性ポリマーを膜にキャストした後、架橋性成分が接合して架橋が形成する。この参考文献は、イミド結合などの安定しているけれども高度に酸性である結合を形成することで、膜の酸性を保持する架橋剤を開示、または示唆していない。
【０００６】
米国特許第５，４６８，５７４号およびＷＯ９７／１９，４８０（１９９７年５月２９日公開）は、加熱時に特定のスルホン化ポリマーが、スルホネート基の間に直接結合を形成することを開示する。これらの参考文献は、いかなる架橋剤の使用も開示しない。ＷＯ９７／１９，４８０では、この方法ではスルホン酸基の犠牲と、結果的な膜の酸性喪失が必要なことが強調される。
【０００７】
発明の要約
簡単に述べると、本発明はＡ）２つ以上の酸ハロゲン化物基に結合する架橋剤との反応によって、ペンダントの酸ハロゲン化物基を有するポリマーを架橋する、またはＢ）２つ以上アミド基に結合する架橋剤によって、ペンダントのアミド基を有するポリマーを架橋する、のどちらかによって架橋ポリマーを製造する方法を提供し、Ａ）またはＢ）において、架橋剤の結合によって形成する基は高度に酸性である。この方法は、式、−ＡＯnＧを有するペンダントの基を有するポリマーを、式、（ＪＡＯn）mＺ（式中、Ｇがハロゲン化物でＪが−ＮＨ2であるか、あるいはＧが−ＮＨ2でＪがハロゲン化物であり、各Ａは独立にＣ、Ｓ、またはＰであり、各ＡＯnについてはＡがＣならばｎ＝１であり、ＡがＳまたはＰならばｎ＝２であり、ｍ＞１であり、Ｚはポリマー、置換されたまたは置換されていないアルキル、置換されたまたは置換されていないアリール、あるいは置換されたまたは置換されていないヘテロ原子官能基でも良い多価リンカーである。）を有する架橋剤に架橋することで達成されても良い。好ましくは、架橋剤はポリマーに結合してイミド官能基を形成する。好ましい架橋剤は、式、ＮＨ2ＳＯ2ＲＳＯ2ＮＨ2（式中、Ｒは置換されたまたは置換されていないアルキル、置換されたまたは置換されていないアリール、あるいは置換されたまたは置換されていないヘテロ原子官能基であり、Ｒは最も好ましくは−（ＣＦ2）4−である。）を有する。架橋剤はポリマーを膜にキャストする前または後に添加しても良い。ポリマーを膜にキャストする前に架橋剤を添加する場合、ポリマーを膜にキャストする前または後に、架橋するステップを開始しても良い。
【０００８】
別の側面では、本発明は発明の方法に従って製造された架橋材料を提供する。
【０００９】
別の側面では本発明は、式、
（［ポリマー主鎖］−ＡＯnＮＨＡＯn）mＺ
（式中、各Ａは独立にＣ、Ｓ、またはＰであり、各ＡＯnについてはＡがＣならばｎ＝１であり、ＡがＳまたはＰならばｎ＝２であり、ｍ＞１であり、Ｚはポリマー、置換されたまたは置換されていないアルキル、置換されたまたは置換されていないアリール、あるいは置換されたまたは置換されていないヘテロ原子官能基でも良い多価リンカーである。）を有する架橋を有する架橋ポリマーを提供する。
【００１０】
別の側面では本発明は、式、
［ポリマー主鎖］−ＳＯ2ＮＨＳＯ2ＲＳＯ2ＮＨＳＯ2−［ポリマー主鎖］
（式中、Ｒは上で定義したとおりである。）の架橋を有する架橋ポリマーを提供する。
【００１１】
別の側面では本発明は、式、
［ポリマー主鎖］−ＳＯ2ＮＨＳＯ2−［ポリマー主鎖］
の架橋を有する架橋ポリマーを提供する。
【００１２】
別の側面では本発明は、ポリマーに付着して好ましくはイミド官能基である酸性官能基を形成する１つの官能基と、それによって架橋剤が互いに結合する第２の官能基とを有する二官能性の架橋剤によってできた架橋ポリマーを提供する。
【００１３】
別の側面では本発明は、発明の方法に従って製造されたイオン伝導性膜を提供する。
【００１４】
技術分野で記述されたことがなく、本発明によって提供されるのは、酸性官能基に結合するが、新たな酸性官能基を作り出すことでポリマー酸性の一部または全部を保存する架橋剤によって、典型的にＩＣＭで使用されるような酸性ポリマーを架橋する広く応用できる手段である。より具体的には、技術分野では酸性ポリマーへの結合において、イミド官能基を作り出す架橋剤については記述されていない。さらに技術分野では、ポリマーを膜にキャストする前または後の双方で使用できるような手段については記述されていない。
【００１５】
ここでの用法では、
「アミド」はカルボニルアミド、スルホニルアミド、またはホスホニルアミドを意味し、
「イミド」は、式、
−ＡＯn−ＮＨ−ＡＯn−
（式中、各Ａは独立にＣ、Ｓ、またはＰから選択され、各ＡＯnについてはＡがＣならばｎ＝１であり、ＡがＳまたはＰならばｎ＝２である。）を有する二価の官能基、あるいは式、
−ＡＯn−Ｎ-［Ｍ+］−ＡＯn−
（式中、Ｍ+はあらゆる陽イオンである。）を有する、窒素上の陽子を除去して作り出される陰イオンを含有するそれらのあらゆる塩を意味し、
「ヘテロ原子官能基」は、所望の製品を妨害することなくアルキルまたはアリール基で置換できる、例えばＯ、Ｎ、Ｓ、Ｐなどのヘテロ原子を含有する基を意味し、例えばヘテロ原子官能基は、エーテル、フラン、ピロールなどであることができ、
「置換」は、所望の製品を妨害しない通常の置換基による置換を意味し、例えば置換基は、アルキル、アルコキシ、アリール、フェニル、ハロゲン（Ｆ、Ｃｌ、Ｂｒ、Ｉ）、シアノ、ニトロなどであることができる。
【００１６】
酸性官能基の損失なしに、酸化的および加水分解的に安定した架橋を作り出すことで架橋ＩＣＭを提供するのが、本発明の利点である。市販の膜を含めてキャスト後に膜を架橋する方法を提供することが、本発明の利点である。
【００１７】
好ましい実施態様の詳細な説明
本発明は、Ａ）２つ以上の酸ハロゲン化物基を結合する架橋剤との反応によって、ペンダントの酸ハロゲン化物基を有するポリマーを架橋する、あるいはＢ）２つ以上のアミド基を結合する架橋剤によって、ペンダントのアミド基を有するポリマーを架橋することで、架橋ポリマーを製造する方法を提供し、Ａ）またはＢ）において架橋剤の結合によって形成する基は、高度に酸性である。好ましくは架橋剤の結合によって形成する基は、ｐＫａ＜５を有する。この方法は、式、−ＡＯnＧのペンダントの基を有するポリマーを式、（ＪＡＯn）mＺ（式中、Ｇがハロゲン化物でＪが−ＮＨ2であるか、あるいはＧが−ＮＨ2でＪがハロゲン化物であり、各Ａは独立にＣ、Ｓ、またはＰであり、各ＡＯnについてはＡがＣならばｎ＝１であり、ＡがＳまたはＰならばｎ＝２であり、ｍ＞１であり、Ｚはポリマー、置換されたまたは置換されていないアルキル、置換されたまたは置換されていないアリール、あるいは置換されたまたは置換されていないヘテロ原子官能基でも良い多価リンカーである。）の架橋剤と架橋しても達成できる。好ましくは架橋剤はポリマーに結合して、イミド官能基を形成する。好ましくはＡはＣまたはＳであり、最も好ましくはＡはＳである。
【００１８】
ＩＣＭ中の高伝導率のためには、膜内に酸性部位が高比率であること、すなわち酸性基あたりの等量が低いことが必要である。不都合なことに低等量のポリマーは、概して水およびメタノールに可溶性であるため、燃料電池などの多くの電気化学的セル用途では実用性がない。直鎖ポリマーを三次元網目状組織に架橋することで、水およびメタノール中での膜の可溶性が大幅に低下し、膜の膨潤が減少して変動する湿度に応じた膜の収縮と膨張が減少する。
【００１９】
好ましくは、架橋剤はポリマーに結合してカルボキシルまたはスルホニルイミド官能基を形成する。最も好ましくは、架橋剤は少なくとも１つのビス（スルホニル）イミド官能基を形成する。ビス（スルホニル）イミドは、強酸性条件下、および酸化性条件下で安定しており、それ自体が強酸であって典型的にｐＫａ＜５を有する。架橋剤の結合がビス（スルホニル）イミド官能基を形成する場合、ポリマー上の２つの酸性基の占有によって失われる酸性は、架橋剤それ自体の上に作り出される強酸性基の形成によって補われる。その結果、顕著な酸性の損失なしに、成形膜または市販の膜を架橋することができる。
【００２０】
ペンダントのスルホン酸またはカルボン酸性基を含有するポリマーをはじめとする、あらゆる適切な酸性または陰イオン性イオン伝導性ポリマーが、出発原料として使用できる。好ましいポリマーとしては、ポリエーテルエーテルケトン（ＰＥＥＫ、ニュージャージー州サマービルのＡｍｅｒｉｃａｎ  Ｈｏｅｃｈｓｔ  Ｃｏｒｐ．から入手できる）、スルホン化ポリエーテルエーテルケトン（ＰＥＥＫ−ＳＯ3Ｈ）、ポリスルホン（イリノイ州シカゴのＡｍｏｃｏ）、スルホン化ポリスルホン、ポリスチレン（コネチカット州ダンベリーのＵｎｉｏｎ  Ｃａｒｂｉｄｅ  Ｃｏｒｐ．から入手できる）、スルホン化ポリスチレン、ポリフェニレンオキシド（マサチューセッツ州ピッツフィールドのＧｅｎｅｒａｌ  Ｅｌｅｃｔｒｉｃ  Ｃｏ．から入手できる）、スルホン化ポリフェニレンオキシド、スルホン化ポリイミド、ＮａｆｉｏｎTM（デラウェア州ウィルミントンのＤｕＰｏｎｔ  Ｃｈｅｍｉｃａｌ  Ｃｏ．）、上記の共重合体、上記のグラフト共重合体、および特にスルホン化ポリ−α，β，β−トリフルオロスチレンなどのフッ化ポリマーをはじめとする上記の置換ポリマーが挙げられる。酸性基は、塩化チオニルとの反応をはじめとするあらゆる適切な方法で、酸塩化物基に転換されても良い。スルホン化されていないポリマーは、あらゆる適切な方法で、塩化スルホニル基を有するポリマーに転換されても良い。スルホン化されていない芳香族ポリマーは、クロロスルホン酸で処理して、塩化スルホニル基を有するポリマーに直接転換できる。
【００２１】
適切な架橋剤としては、２つ以上の酸ハロゲン化物基に結合するあらゆる分子が挙げられる。好ましくは架橋剤はポリマーに結合して、イミド官能基を形成する。好ましい架橋剤は、２つ以上のアミド官能基、特にカルボキシルアミドまたはスルホニルアミド官能基を含む。架橋剤としては、ＮＨ3、ＮＨ4ＯＨ、および式、（ＮＨ2ＡＯn）mＺ（式中、各Ａは独立にＣ、Ｓ、またはＰであり、各ＡＯnについてはＡがＣならばｎ＝１であり、ＡがＳまたはＰならばｎ＝２であり、ｍ＞１であり、Ｚはポリマー、置換されたまたは置換されていないアルキル、置換されたまたは置換されていないアリール、あるいは置換されたまたは置換されていないヘテロ原子官能基であっても良い多価リンカーである。）の架橋剤が挙げられる。好ましくはＡはＣまたはＳであり、最も好ましくはＡはＳである。好ましい架橋剤としては、ＮＨ4ＯＨおよび式、ＮＨ2ＳＯ2ＲＳＯ2ＮＨ2の架橋剤（式中、Ｒは置換されたまたは置換されていないアルキル、置換されたまたは置換されていないアリール、あるいは置換されたまたは置換されていないヘテロ原子官能基である。）が挙げられる。架橋剤の具体例は、ＮＨ2ＳＯ2ＣＦ2ＣＦ2ＣＦ2ＣＦ2ＳＯ2ＮＨ2、ＮＨ2Ｃ（Ｏ）ＣＦ2ＣＦ2ＣＦ2ＣＦ2Ｃ（Ｏ）ＮＨ2、およびＮＨ2ＳＯ2Ｃ6Ｈ2Ｃｌ2ＳＯ2ＮＨ2である。架橋剤は、あらゆる適切な方法によって製造されても良い。代案としてはアミド基および酸ハロゲン化物基が逆でも良い。この場合、ペンダントのアミド基を有するポリマーが、２つ以上のアミド基に結合する架橋剤と共に使用できる。好ましくは架橋剤はポリマーと反応して、カルボキシルまたはスルホニルイミド官能基を形成する酸ハロゲン化物基を含み、最も好ましくは架橋剤およびポリマーは、少なくとも１つのビス（スルホニル）イミド官能基を形成する。架橋剤は、式、（ＸＡＯn）mＺ（式中、Ｘはハロゲン化物で好ましくはＣｌであり、各Ａは独立にＣ、Ｓ、またはＰであり、各ＡＯnについてはＡがＣならばｎ＝１であり、ＡがＳまたはＰならばｎ＝２であり、ｍ＞１であり、Ｚはポリマー、置換されたまたは置換されていないアルキル、置換されたまたは置換されていないアリール、あるいは置換されたまたは置換されていないヘテロ原子官能基でも良い多価リンカーである。）を有しても良い。好ましくはＡはＣまたはＳであり、最も好ましくはＡはＳである。最も好ましい架橋剤としては、式、ＸＳＯ2ＲＳＯ2Ｘ（式中、Ｘはハロゲンで好ましくはＢｒまたはＣｌで最も好ましくはＣｌであり、Ｒは置換されたまたは置換されていないアルキル、置換されたまたは置換されていないアリール、あるいは置換されたまたは置換されていないヘテロ原子官能基である。）の架橋剤が挙げられる。
【００２２】
代案としては、ポリマー結合性官能基および架橋剤結合性官能基を有する二官能基の架橋剤が使用できる。ポリマー結合性官能基はポリマーに付着して、上述の架橋剤と同じように酸性官能基、好ましくはイミド官能基を形成する。架橋剤結合性官能基は、ポリマーへの架橋剤結合と同時に、あるいは好ましくはポリマーへの架橋剤の結合に引き続いて、架橋剤相互の結合を提供する。第２の官能基は、トリフルオロビニルエーテル、トリフルオロスチレン、（メタ）アクリレート、ビニル桂皮酸、エポキシド、イソシアネートなどのエチレン性不飽和と、ジアルコキシシラン、トリアルコキシシラン、トリクロロシランなどのシランと、あるいはあらゆるその他の適切な官能基をはじめとする、架橋剤分子間に結合を形成するのに適したあらゆる官能基であることができる。第２の官能基の反応は、光重合または熱重合などで概してエネルギー性に活性化されても良い。第２の官能基の反応は、反応の前または最中に触媒または反応開始剤を添加して、活性化あるいは増強されても良い。
【００２３】
架橋剤およびポリマーは、ポリマーをフィルムにキャストする前または後に無水条件下で混合されても良い。混合物は好ましくは非プロトン性溶剤中で製造されるが、溶剤なしで製造されても良い。構成成分が予備混合される場合、架橋反応は混合物がフィルムにキャストされる前または後に活性化される。酸ハロゲン化物基を保存するために、酸ハロゲン化物基と反応するかもしれない水およびその他の化学種を架橋反応に先だって排除するように注意する必要がある。酸ハロゲン化物−アミド反応は、好ましくはトリアルキルアミン、ピリジン、またはＮａＯＨをはじめとするあらゆる適切な塩基の適用によって、活性化されても良い。架橋剤の適用、および例えば塩基の添加による架橋剤の活性化は、同時にまたは２つの別々のステップで達成されても良い。混合およびフィルム形成は、あらゆる適切な方法で行える。
【００２４】
反応後、未反応酸ハロゲン化物官能基を水または希ＮａＯＨで加水分解しても良い。得られるポリマーを陽イオン交換によってブレンステッド酸、またはあらゆる陽イオンの塩に転換しても良い。Ｈ+（ブレンステッド酸を提供する）、金属陽イオン、およびアルキルアンモニウム陽イオンなどの有機陽イオンをはじめとするあらゆる陽イオン性化学種が使用できる。Ｌｉ+、Ｎａ+、Ｋ+などのアルカリ金属陽イオンの塩が好ましく、電解質として有用な膜が得られるかもしれない。酸性形態への転換が最も好ましい。ポリマーは硝酸との交換によって酸に転換できる。
【００２５】
好ましい一実施態様では、均質なフィルムがＰＥＥＫ−ＳＯ2Ｃｌまたはポリスルホン−ＳＯ2Ｃｌと架橋剤ＮＨ2ＳＯ2ＣＦ2ＣＦ2ＣＦ2ＣＦ2ＳＯ2ＮＨ2との混合物のＴＨＦ溶液からキャストされる。ＰＥＥＫ−ＳＯ2Ｃｌまたはポリスルホン−ＳＯ2Ｃｌは、ＰＥＥＫまたはポリスルホンのクロロスルホン化によって得られる。トリエチルアミンまたはＮａＯＨ水溶液などの塩基性溶液中に膜を浸漬することで、スルホンアミドおよび塩化スルホニル間に反応が起きて、強酸ビス（スルホニル）イミンが形成する。さらに架橋剤と反応しない塩化スルホニル基はスルホン酸基に加水分解される。この反応は次のように図解される。
【化１】
0004718010.tif 000002
【００２６】
得られるフィルムは、典型的にメタノール不溶性であり、水中での膨潤の低下を示し、水に一晩浸した後に典型的に４０％の重量増大を示す。これらの架橋膜の陽子伝導率は高く、典型的に室温で０．０２〜０．０６Ｓ／ｃｍであり非架橋膜の伝導率に近い。この発明は、電気化学的セルに使用されるＩＣＭなどの、より高い強度およびイオン伝導性を有するイオン伝導性材料の調製または変性において有用である。この発明の目的と利点を以下の実施例によってさらに例証するが、実施例で述べる特定材料およびそれらの量、並びにその他の条件および詳細は、この発明を不当に制限するものではない。
【００２７】
実施例
ここで使用される試薬および装置は、特に断りのない限りウィスコンシン州ミルウォーキーのＡｌｄｒｉｃｈ  Ｃｈｅｍｉｃａｌ  Ｃｏ．を通じて入手できる。
【００２８】
ここでの実験では、ジメチルホルムアミド（ＤＭＦ）、Ｎ−メチルピロリジノン（ＮＭＰ）、またはシクロペンタノン溶液をガラスまたはシリコン基材上に注ぎ、続いて最初に室温、次に１００℃で乾燥してフィルムをキャストした。ここでの実験では、水吸収能力は次のようにして測定した。最初に重量増加が見られなくなるまで、サンプルを水に浸漬して最大重量を記録した。特に指定のない限り、水は室温である。次にサンプルを１００℃および０．１トルで２４時間にわたり真空乾燥して、再度秤量した。水吸収能力は、湿重量と乾燥重量の差を乾燥重量で割ったものとして計算され、ここでは百分率で報告される。ここで使用した伝導率試験は、Ｔ．ＺａｗｏｄｚｉｎｓｋｉらがＪ．Ｐｈｙｓ．Ｃｈｅｍ．，１９９１，９５，６０４０で発表した試験に基づく。試験に先だって、試験する膜をＤＩ水中で１時間煮沸した。膜をセルにはめ込んで室温で水に浸し、０Ｖ  ＤＣおよび１００ｍＶＡＣで１００ｋＨｚ〜１０Ｈｚの周波数範囲でインピーダンス分光分析法によって、膜インピーダンスの抵抗性（実）および容量性（虚）構成成分を測定する。虚−対−実インピーダンス（インピーダンスプロットまたはナイキストプロット）のプロットが生成し、そこでオーム抵抗が測定される０電気容量に外挿できる曲線を与える。伝導率はセル定数と膜厚に加えて、抵抗性の測定値からＳ／ｃｍで計算される。
【００２９】
実施例１
スルホン化ポリエーテルエーテルケトン（ＰＥＥＫ−ＳＯ3Ｈ）の調製
３０ｇのポリエーテルエーテルケトン（ＰＥＥＫ、ドイツ国フランクフルトのＨｏｅｃｈｓｔ  ＡＧから入手できる）および４００ｍＬの濃硫酸（１００〜１０２％）を５００ｍＬ容Ｔｅｌｆｌｏｎ密閉ガラス瓶に入れて一連の溶液を製造した。瓶は密閉されて機械的振盪機上で１０から１９０時間までの異なる時間室温で振盪され、スルホン化の程度は経時的に増大した。次に得られる粘稠な赤色溶液を４Ｌの撹拌された氷水混合物中に注いだ。沈殿物を回収し微粉に粉砕して、洗液のｐＨが中性になるまで水で洗浄した。次に白色ポリマー粉末を真空中（０．１トル）４０℃で２４時間乾燥した。
【００３０】
これらのポリマー（ＰＥＥＫ−ＳＯ3Ｈ）は、ＤＭＦ、ＮＭＰ、およびシクロペンタノンに可溶性である。アルコールおよび熱水中の溶解度は、スルホン化程度が増大するにつれて増大する。これらの膜の水吸収能力は、４０％〜５０００％に及び、スルホン化程度と共に増大する。膜の室温伝導率は、０．０１〜０．０６Ｓ／ｃｍに及び、スルホン化程度と共に増大する。ＰＥＥＫ−ＳＯ3Ｈ溶液から、透明な自立形フィルムまたは膜がキャストできる。スルホン化程度が高い濡れた膜は、高伝導率を有するが機械的強度に劣り、他方スルホン化程度が低い濡れた膜は、良好な機械的強度を有するが非常に低伝導率である。
【００３１】
実施例２
塩化スルホニル化ポリエーテルエーテルケトン（ＰＥＥＫ−ＳＯ2Ｃｌ）の調製
１０ｇのスルホン酸（ＰＥＥＫ−ＳＯ3Ｈ、実施例１に述べたようにして１９０時間のスルホン化で調製した）および８０ｍＬの塩化チオニルを２５０ｍＬ容の丸底フラスコに装入した。混合物を窒素下で１２時間還流した。粘稠で均質な溶液が形成した。次に混合物を５００ｍＬの撹拌した氷水混合物中に注いだ。黄色沈殿物を回収し、粉末に粉砕して洗浄液のｐＨが中性になるまで大量の水で洗浄した。次にポリマーをメタノールで２回洗浄し、真空中（０．１トル）４０℃で２４時間乾燥した。収量：９．８ｇ（９３％）。
【００３２】
ポリマー（ＰＥＥＫ−ＳＯ2Ｃｌ）は、ＤＭＦ、ＮＭＰ、シクロペンタノン、ジクロロエタン、ＴＨＦに可溶性であり、アルコールおよび水に不溶性であった。ＰＥＥＫ−ＳＯ2Ｃｌ溶液から、透明な自立形の膜が製造できる。膜は希水酸化ナトリウム溶液で加水分解でき、引き続いて硝酸中での交換によってスルホン酸形態に転換できる。加水分解された膜は、０．０６０Ｓ／ｃｍの室温伝導率を有した。加水分解された膜は高伝導率を有したが、それは冷水中で顕著に膨潤し沸騰水に溶解する。
【００３３】
実施例３
ＰＥＥＫ−ＳＯ2Ｃｌのための代案の手順
３００ｍＬのクロロスルホン酸を５００ｍＬ容丸底フラスコ内に装入した。３０ｇのＰＥＥＫを窒素大気中で添加した。混合物を２時間撹拌した。次に赤みがかった溶液を４Ｌの氷水混合物中に注いだ。沈殿物を回収して微粉に粉砕し、洗浄液のｐＨが中性になるまで水で洗浄した。次にポリマーをメタノールで２回洗浄し、真空中（０．１トル）４０℃で２４時間乾燥した。収量：３５ｇ（８９％）。
【００３４】
実施例２と同様にポリマー（ＰＥＥＫ−ＳＯ2Ｃｌ）は、ＤＭＦ、ＮＭＰ、シクロペンタノン、ジクロロエタン、ＴＨＦに可溶性で、アルコールおよび水に不溶性である。これらの溶液から透明な自立形の膜が製造できる。膜は希水酸化ナトリウム溶液で加水分解でき、硝酸中での交換によってスルホン酸形態に転換できる。加水分解された膜は、０．０６０Ｓ／ｃｍの室温伝導率を有する。それは冷水中で顕著に膨潤し、沸騰水に溶解する。
【００３５】
実施例４
ＰＥＥＫ−ＳＯ2ＣｌとＮＨ2ＳＯ2Ｃ6Ｈ2Ｃｌ2ＳＯ2ＮＨ2との架橋
（表Ｉに明記するように）０．００ｇ〜０．２０ｇのＮＨ2ＳＯ2Ｃ6Ｈ2Ｃｌ2ＳＯ2ＮＨ2（ミズーリ州セントルイスのＳｉｇｍａ  Ｃｈｅｍｉｃａｌ  Ｃｏ．から入手できる）、１．０ｇのＰＥＥＫ−ＳＯ2Ｃｌ（実施例２に従って製造された）、および９ｍＬのシクロペンタノンをフラスコに装入した。均質な溶液が形成した。撹拌しながら０．６ｇのＥｔ3Ｎを滴下して添加した。溶液は２〜２０分でゲル化した。ゲルを濾過し大量の水、次にメタノールで洗浄し、次に真空中（０．１トル）４０℃で２４時間乾燥して白色固形物を得た。架橋ポリマーは一般的な溶剤に不溶性であったが、ＮＭＰおよびＤＭＦ中で膨潤した。表Ｉは異なる架橋密度の材料について測定された、沸騰水中での膨潤を示す。表Ｉは、最終ポリマー中に組み込まれた架橋剤の量を反映する、燃焼分析によって測定された様々な材料の窒素含量も示す。
【００３６】
【表１】
0004718010.tif 000003
【００３７】
実施例５
ＰＥＥＫ−ＳＯ2ＣｌとＮＨ2ＳＯ2（ＣＦ2）4ＳＯ2ＮＨ2との架橋
（表ＩＩに明記するように）０．００ｇ〜０．２０ｇのＮＨ2ＳＯ2（ＣＦ2）4ＳＯ2ＮＨ2（Ｈｕ，Ｌ．；ＤｅｓＭａｒｔｅａｕ  Ｄ．Ｄ．；Ｉｎｏｒｇ．Ｃｈｅｍ．１９９３，３２，５００７−５０１０で述べられる方法をはじめとする既知の方法によって合成できる）、１．０ｇのＰＥＥＫ−ＳＯ2Ｃｌ（実施例２に従って製造された）、および９ｍＬのシクロペンタノンをフラスコに入れた。均質な溶液が形成した。撹拌しながら０．６ｇのＥｔ3Ｎを滴下して添加した。溶液は１〜１０分でゲル化した。ゲルを濾過して、大量の水、次にメタノールで洗浄し、真空中（０．１トル）４０℃で２４時間乾燥して白色固形物を得た。架橋ポリマーは一般の溶剤に不溶性であったが、ＮＭＰおよびＤＭＦ中で膨潤した。表ＩＩは、異なる架橋密度の材料について測定した沸騰水中での膨潤を示す。表ＩＩは、最終ポリマーに組み込まれた架橋剤量を反映する、燃焼分析によって測定された様々な材料の窒素含量も示す。
【００３８】
【表２】
0004718010.tif 000004
【００３９】
実施例６
ＰＥＥＫ−ＳＯ2ＣｌとＮＨ2ＳＯ2Ｃ6Ｈ2Ｃｌ2ＳＯ2ＮＨ2との膜調製
１．０ｇのＰＥＥＫ−ＳＯ2Ｃｌ（実施例２に従って製造した）、９ｍＬのシクロペンタノン、および１００ｍｇのＮＨ2ＳＯ2Ｃ6Ｈ2Ｃｌ2ＳＯ2ＮＨ2（ミズーリ州セントルイスのＳｉｇｍａＣｈｅｍｉｃａｌＣｏ．から入手できる）をフラスコに入れた。均質な溶液が形成した。撹拌しながら０．３ｇのＰｒ3Ｎを滴下して添加して、溶液を平らなガラス皿上に手早くキャストした。一晩乾燥させた後、次に皿を水中に入れて膜をガラスから脱着した。膜を５％水酸化ナトリウム水溶液中で１２時間加水分解して、次に２０％硝酸中で１時間にわたり２回交換した。次にメタノール３０％と水７０％の混合物中に膜を５０℃で３０分間浸漬するとすぐに、膜は透明なフィルムになった。次にフィルムをＤＩ水中で数回交換した。膜は一般的な溶剤に不溶性であったが、水中で幾分膨潤した。沸騰水中での膜の水吸収能力は１６３％であり、非架橋材料の無限値（すなわち溶解）から低下した。膜の水吸収能力は冷水中で４０％であり、非架橋材料の５０００％から低下した。室温で測定された伝導率は０．０６Ｓ／ｃｍであった。
【００４０】
実施例７
ＰＥＥＫ−ＳＯ2ＣｌとＮＨ2ＳＯ2（ＣＦ2）4ＳＯ2ＮＨ2との膜調製
１．０ｇのＰＥＥＫ−ＳＯ2Ｃｌ（実施例２に従って製造した）、９ｍＬのシクロペンタノン、および１００ｍｇのＮＨ2ＳＯ2（ＣＦ2）4ＳＯ2ＮＨ2（Ｈｕ，Ｌ．；ＤｅｓＭａｒｔｅａｕ  Ｄ．Ｄ．；Ｉｎｏｒｇ．Ｃｈｅｍ．１９９３，３２，５００７−５０１０で述べられたものをはじめとする既知の方法によって合成できる）をフラスコに添加した。均質な溶液が形成した。撹拌しながら０．３ｇのＰｒ3Ｎを滴下して添加し、次に溶液を平らなガラス皿の上に手早くキャストした。一晩乾燥した後、次に基材を水に入れて膜をガラスから脱着した。膜を５％水酸化ナトリウム水溶液中で１２時間加水分解し、次に２０％硝酸中で１時間にわたり２回交換した。次に膜をメタノール３０％と水７０％の混合物に５０℃で３０分間浸漬するとすぐに、膜は透明なフィルムになった。次にフィルムをＤＩ水中で数回交換した。得られた膜は、一般的な溶剤に不溶性であったが、水中で膨潤した。膜の沸騰水中での水吸収能力は１０１％であり、非架橋材料の無限値（すなわち溶解）から低下した。膜の水吸収能力は冷水中で３０％であり、非架橋材料の５０００％から低下した。室温で測定した伝導率は、０．０６５Ｓ／ｃｍであった。
【００４１】
実施例８
ＰＥＥＫ−ＳＯ2ＣｌとＮＨ2ＳＯ2（ＣＦ2）4ＳＯ2ＮＨ2との膜調製
１．０ｇのＰＥＥＫ−ＳＯ2Ｃｌ（実施例２に従って製造された）、９ｍＬのシクロペンタノン、および１００ｍｇのＮＨ2ＳＯ2（ＣＦ2）4ＳＯ2ＮＨ2（Ｈｕ，Ｌ．；ＤｅｓＭａｒｔｅａｕ  Ｄ．Ｄ．；Ｉｎｏｒｇ．Ｃｈｅｍ．１９９３，３２，５００７−５０１０で述べられた方法をはじめとする既知の方法によって合成できる）をフラスコに入れた。このようにして形成した均質な溶液を平らなガラス皿の上に手早くキャストした。一晩乾燥した後、基材を５％のシクロペンタノンを含むトリエチルアミン溶液に２４時間入れた。次に膜を５％水酸化ナトリウム水溶液中で１２時間加水分解して、次に２０％硝酸中で１時間にわたり２回交換した。次に膜をメタノール３０％と水７０％の混合物に５０℃で３０分間浸漬するとすぐに、膜は透明なフィルムになった。次にフィルムをＤＩ水中で数回交換した。得られた膜は一般的な溶剤に不溶性であったが、水中で膨潤した。膜の水吸収能力は、室温で４０％だった。室温で測定された伝導率は０．０５５Ｓ／ｃｍであった。
【００４２】
この発明の範囲と原理を逸脱することなく、この発明の様々な修正と変更が可能であることは当業者には明らかであり、この発明は上記の例証のための実施態様によって不当に制限されないものと理解される。